(57)【要約】  蛍光体１は、５ｎｍ以下のナノ粒子で形成された母体材料にＥｕ等の発光中心元素が含有されている。そして母体材料は、Ｔｉ及びＢａ等のアルカリ土類金属元素を含有した酸化物を含んでいる。この蛍光体１は、Ｔｉ酸化物、アルカリ土類金属酸化物、及び発光中心元素を含有した酸化物を含むナノ粒子が分散溶液中に分散したナノ粒子分散溶液を作製し、ナノ粒子分散溶液を基板２上に塗布して塗膜を形成し、該塗膜を５００℃以下の低温で熱処理する。また、ナノ粒子分散溶液はマイクロエマルジョン法を使用して作製する。これにより良好な発光効率を有する蛍光体、及び該蛍光体を低コストで容易に製造することができる蛍光体の製造方法を実現する。
2014050705.tif 000002
【特許請求の範囲】
【請求項１】
ナノ粒子で形成された母体材料に発光中心元素が含有されると共に、
前記母体材料が、少なくともＴｉ及びアルカリ土類金属元素を含有した酸化物を含んでいることを特徴とする蛍光体。
【請求項２】
前記Ｔｉと前記アルカリ土類金属元素の総和に対する前記発光中心元素の比率は、モル比で０．０３〜０．１０であることを特徴とする請求項１記載の蛍光体。
【請求項３】
前記Ｔｉと前記アルカリ土類金属元素との比率は、モル比で１／９〜９／１であることを特徴とする請求項１又は請求項２記載の蛍光体。
【請求項４】
前記アルカリ土類金属元素は、Ｂａであることを特徴とする請求項１乃至請求項３のいずれかに記載の蛍光体。
【請求項５】
前記発光中心元素は、希土類元素及び遷移金属元素のうちのいずれかであることを特徴とする請求項１乃至請求項４のいずれかに記載の蛍光体。
【請求項６】
前記希土類元素は、Ｅｕであることを特徴とする請求項５記載の蛍光体。
【請求項７】
Ｔｉ酸化物、アルカリ土類金属酸化物、及び発光中心元素を含有した酸化物を含むナノ粒子が分散溶液中に分散したナノ粒子分散溶液を作製するナノ粒子分散溶液作製工程と、
前記ナノ粒子分散溶液を基板上に塗布して塗膜を形成する塗膜形成工程と、
前記塗膜を熱処理する熱処理工程とを含み、
前記熱処理工程は、前記熱処理を５００℃以下の温度で行い、Ｔｉ及びアルカリ土類金属元素を含有した酸化物を含む母体材料に発光中心元素が添加された蛍光体を作製することを特徴とする蛍光体の製造方法。
【請求項８】
前記ナノ粒子分散溶液作製工程は、疎水性溶媒、界面活性剤、及び水を混合し、水滴が油中に分散した油中水滴型のマイクロエマルジョン溶液を作製するマイクロエマルジョン溶液作製工程と、
Ｔｉアルコキシド、アルカリ土類金属元素を含有したアルコキシド、及び発光中心元素を含有したアルコキシドを溶媒中で混合して混合アルコキシド溶液を作製する混合アルコキシド溶液作製工程と、
前記混合アルコキシド溶液を前記マイクロエマルジョン溶液に注入し、加水分解反応を生じさせる加水分解工程とを含むことを特徴とする請求項７記載の蛍光体の製造方法。
【発明の詳細な説明】
【技術分野】
【０００１】
本発明は、蛍光体と該蛍光体の製造方法に関し、より詳しくはナノ粒子からなる母体材料中に発光中心元素が含有された蛍光体と該蛍光体の製造方法に関する。
【背景技術】
【０００２】
蛍光体は、紫外線や赤外線、放射線等の外部から入力されたエネルギーを光に変換する物質であり、様々な用途に使用されている。そして、これら蛍光体のうち、発光中心と称される元素（以下、「発光中心元素」という。）をナノ粒子で形成された母体材料中に含有した蛍光体は、高効率に発光させることが可能であり、様々な蛍光デバイスへの応用が期待されている。【０００３】
この種の蛍光体では、発光中心元素を母体材料であるナノ粒子中に閉じ込め、前記母体材料のエネルギー準位と発光中心元素のエネルギー準位とを共鳴させることにより、良好な発光効率を得ようとしている。【０００４】
ところで、発光中心元素を含有したナノ粒子の作製方法としては、気相反応法や析出法等が知られる。【０００５】
気相反応法を使用した先行技術文献としては、例えば非特許文献１が知られている。【０００６】
この非特許文献１は、前駆体溶液のＡｒ／Ｏ２高周波熱プラズマ酸化によって合成されたＥｕ3+をドープしたＴｉＯ２ナノ結晶の相構造及び蛍光特性について報告している。【０００７】
この非特許文献1では、チタンテトラ−ｎ−ブトキシド（ＴＴＢＯ）と硝酸ユウロピウムを含有した前駆体溶液を高温プラズマ中に投入し、これによりＥｕ３＋がドープされたＴｉＯ２のナノ粒子を作製している。【０００８】
また、析出法を使用した先行技術文献としては、例えば非特許文献２が知られている。【０００９】
この非特許文献２は、高濃度ＳｎＯ２を有するケイ素を含有した低損失ガラスセラミック製導波路について、Ｅｕ3+からの増強された蛍光について報告している。【００１０】
この非特許文献２では、１mol％のＥｕ3+をドープしたＳｉＯ２−ＳｎＯ２系ガラスセラミック薄膜導波路をゾル−ゲル法及びディップ法で作製している。【００１１】
すなわち、ゾル−ゲル法及びディップ法を使用し、数回の熱処理を経た後、Ｓｉ基板上の透明なＳｉＯ２の表面にＥｕ3+が添加されたＳｉＯ２−ＳｎＯ２膜を形成し、更にその後、９００〜１１００℃の高温で熱処理し、これにより非晶質の導波路内にナノ結晶を析出させている。
【先行技術文献】
【非特許文献】
【００１２】
【非特許文献１】Ji-Guang Li et.al., “Phase Structure and Luminescence Properties of Eu3+-DopedTiO2 Nanocrystals Synthesized by Ar/O2 Radio ThermalOxidation of Liquid Precursor”, J. Phys. Chem. B 2006, 110, pp. 1121-1127
【非特許文献２】S.N.B.Bhaktha et.al., “Enhanced fluorescence from Eu3+ inlow-loss silica glass-ceramic waveguides with high SnO2 content”,Appl. Phys. Letters 93, 211904 (2008)
【発明の概要】
【発明が解決しようとする課題】
【００１３】
しかしながら、本発明者の研究結果により、非特許文献１のようなＴｉＯ２を母体材料に使用したのでは、十分に大きな発光効率を得るのは困難であることが分かった。【００１４】
また、非特許文献１記載の気相反応法は、高温プラズマ中で処理していることから、大規模な装置や煩雑な製造工程が必要となり、製造コストが高価になるという問題がある。【００１５】
さらに、非特許文献１では、上述したように高温プラズマ中で高温加熱処理を行っていることから、ナノ粒子の粒成長が促進されて粒度分布が広くなり、このため蛍光特性の劣化を招くおそれがある。【００１６】
また、本発明者の研究結果により、非特許文献２のようなＳｎＯ２系材料を母体材料に使用した場合も、非特許文献１と同様、十分に大きな発光効率を得るのは困難であることが分かった。【００１７】
さらに、非特許文献２記載の析出法では、９００−１１００℃での高温加熱プロセスが必要となることから、非特許文献１と同様、大規模な装置や煩雑な製造工程が必要となり、製造コストが高価になる。また、非特許文献１と同様、高温加熱プロセスによってナノ粒子の粒成長が促進されて粒度分布が広くなり、蛍光特性の劣化を招くおそれがある。【００１８】
本発明はこのような事情に鑑みなされたものであって、良好な発光効率を有する蛍光体、及び該蛍光体を低コストで容易に製造することができる蛍光体の製造方法を提供することを目的とする。
【課題を解決するための手段】
【００１９】
本発明者は上記目的を達成するために鋭意研究を行ったところ、母体材料としてＴｉ及びアルカリ土類金属元素の酸化物を含有したナノ粒子を使用し、該母体材料中に発光中心元素を含有させることにより、従来に比べて格段に良好な発光効率を有する蛍光体を得ることができるという知見を得た。【００２０】
本発明はこのような知見に基づきなされたものであって、本発明に係る蛍光体は、ナノ粒子で形成された母体材料に発光中心元素が含有されると共に、前記母体材料が、少なくともＴｉ及びアルカリ土類金属元素を含有した酸化物を含んでいることを特徴としている。【００２１】
また、本発明の蛍光体は、前記Ｔｉと前記アルカリ土類金属元素の総和に対する前記発光中心元素の比率は、モル比で０．０３〜０．１０であるのが好ましい。【００２２】
また、本発明の蛍光体は、前記Ｔｉと前記アルカリ土類金属元素との比率は、モル比で１／９〜９／１であるのが好ましい。【００２３】
また、本発明の蛍光体は、前記アルカリ土類金属元素が、Ｂａであるのが好ましい。【００２４】
また、本発明の蛍光体は、前記発光中心元素が、希土類元素及び遷移金属元素のうちのいずれかであるのが好ましい。【００２５】
さらに、本発明の蛍光体は、前記希土類元素が、Ｅｕであるのが好ましい。【００２６】
また、本発明者が更に鋭意研究を重ねたところ、Ｔｉ酸化物、アルカリ土類金属酸化物、及び発光中心元素を含有した酸化物を含むナノ粒子が分散溶液中に分散したナノ粒子分散溶液を作製し、該ナノ粒子分散溶液を基板上に塗布して塗膜を形成し、その後５００℃以下の低温で熱処理することにより、粒成長が生じることもなく塗膜を焼成することができ、これにより微小粒径のナノ粒子集合体を得ることができ、上記発光効率の良好な蛍光体を作製できることが分かった。【００２７】
すなわち、本発明に係る蛍光体の製造方法は、Ｔｉ酸化物、アルカリ土類金属酸化物、及び発光中心元素を含有した酸化物を含むナノ粒子が分散溶液中に分散したナノ粒子分散溶液を作製するナノ粒子分散溶液作製工程と、前記ナノ粒子分散溶液を基板上に塗布して塗膜を形成する塗膜形成工程と、前記塗膜を熱処理する熱処理工程とを含み、前記熱処理工程は、前記熱処理を５００℃以下の温度で行い、Ｔｉ及びアルカリ土類金属元素を含有した酸化物を含む母体材料に発光中心元素が添加された蛍光体を作製することを特徴としている。【００２８】
これにより高温加熱プロセスを要することもなく、したがって大規模な装置や煩雑な製造過程を要することもなく、所望の蛍光体を低コストで得ることができる。しかも、蛍光体を形成するナノ粒子集合体は５００℃以下の低温で熱処理されることから、ナノ粒子が粒成長が生じるのを抑制することができ、粒度分布の揃った所望の量子サイズ効果の発現が可能な蛍光体を得ることができる。【００２９】
また、本発明の蛍光体の製造方法は、疎水性溶媒、界面活性剤、及び水を混合し、水滴が油中に分散した油中水滴型のマイクロエマルジョン溶液を作製するマイクロエマルジョン溶液作製工程と、Ｔｉアルコキシド、アルカリ土類金属元素を含有したアルコキシド、及び発光中心元素を含有したアルコキシドを含む複数のアルコキシドを溶媒中で混合して混合アルコキシド溶液を作製する混合アルコキシド溶液作製工程と、前記混合アルコキシド溶液を前記マイクロエマルジョン溶液に注入し、加水分解反応を生じさせる加水分解工程とを含むのが好ましい。【００３０】
これによりマイクロエマルジョン溶液に滴下される混合アルコキシド溶液の組成を調整するだけで、容易に所望組成の蛍光体を得ることが可能となる。しかも、混合アルコキシド溶液を形成する原料種を変更するだけで、発光中心元素や母体材料を任意に選択することが可能であり、大規模な装置や煩雑な工程を要することなく、所望の成分組成を有する蛍光体を容易に製造することができる。
【発明の効果】
【００３１】
本発明の蛍光体によれば、ナノ粒子で形成された母体材料に発光中心元素が含有されると共に、前記母体材料が、少なくともＴｉ及びアルカリ土類金属元素を含有した酸化物を含んでいるので、従来に比べて格段に良好な発光効率を有する蛍光体を得ることができる。すなわち、２価のアルカリ土類金属元素と４価のＴｉが母体材料に混在することにより、これら母体材料を形成するＯの２ｐ軌道、Ｔｉの３ｄ軌道及びアルカリ土類金属元素の最外殻軌道との間で混成軌道が形成される。この混成軌道は発光中心元素の電子軌道とエネルギー準位が近いため、共鳴的なエネルギー移動が生じる。これにより発光中心元素へのエネルギーの遷移効率が向上し、従来に比べて発光効率を格段に向上させることができる。【００３２】
また、本発明の蛍光体の製造方法によれば、少なくともＴｉ酸化物、アルカリ土類金属酸化物、及び発光中心元素を含有した酸化物を含有したナノ粒子が分散溶液中に分散したナノ粒子分散溶液を作製するナノ粒子分散溶液作製工程と、前記ナノ粒子分散溶液を基板上に塗布して塗膜を形成する塗膜形成工程と、前記塗膜を熱処理する熱処理工程とを含み、前記熱処理工程は、前記熱処理を５００℃以下の温度で行い、少なくともＴｉ及びアルカリ土類金属元素を含有した酸化物からなる母体材料に発光中心元素が添加された蛍光体を作製するので、高温加熱プロセスを要することもなく、したがって大規模な装置や煩雑な製造過程を要することもなく、所望の蛍光体を低コストで得ることができる。しかも、ナノ粒子を５００℃以下の低温で熱処理されることから、粒成長が生じるのを抑制することができ、粒度分布の揃った所望の量子サイズ効果の発現が可能な蛍光体を得ることができる。
【図面の簡単な説明】
【００３３】
【図１】本発明に係る蛍光体の一実施の形態を模式的に示す断面図である。
【図２】本発明の製造方法で作製されたナノ粒子分散溶液の一実施の形態を模式的に示した正面図である。
【図３】図２の要部拡大図である。
【図４】上記ナノ粒子分散溶液の製造方法を説明するための模式図である。
【図５】試料番号１の蛍光スペクトルを示す図である。
【図６】試料番号２の蛍光スペクトルを示す図である。
【図７】試料番号３の蛍光スペクトルを示す図である。
【図８】試料番号４の蛍光スペクトルを示す図である。
【図９】試料番号２〜４の蛍光スペクトルを示す図である。
【図１０】試料番号５の蛍光スペクトルを示す図である。
【図１１】試料番号６の蛍光スペクトルを示す図である。
【図１２】試料番号７の蛍光スペクトルを示す図である。
【図１３】試料番号２及び５〜７の蛍光スペクトルを示す図である。
【発明を実施するための形態】
【００３４】
次に、本発明の実施の形態を詳説する。
【００３５】
図１は本発明に係る蛍光体の一実施の形態を模式的に示す断面図であって、該蛍光体１は、石英ガラス等で形成された基板２上に形成されている。
【００３６】
この蛍光体１は、粒径が５ｎｍ以下のナノ粒子で形成された母体材料に発光中心元素Ｌが含有されると共に、前記母体材料が、少なくともＴｉ及びアルカリ土類金属元素Ｍを含有した酸化物を含んでいる。そして、これにより従来に比べ発光効率を格段に向上させることができる。
【００３７】
すなわち、Ｔｉ−Ｏ系のエネルギー構造は、価電子帯は主としてＯの２ｐ軌道で形成され、伝導帯は主としてＴｉの３ｄ軌道で形成される。そして、外部エネルギーが蛍光体１に付与され、母体材料が励起光を吸収すると、電子は価電子帯のＯ２ｐ軌道から伝導帯のＴｉ３ｄ軌道に励起され、この電子が、エネルギー準位が価電子帯上端と伝導帯下端の中間のエネルギー準位を有しかつＴｉ−Ｏと共鳴する発光中心元素に遷移し、これにより蛍光体１は発光する。
【００３８】
しかるに、斯かるＴｉ−Ｏ系にＴｉよりもエネルギー準位の低い２価のアルカリ土類金属元素Ｍを混在させると、アルカリ土類金属元素Ｍの最外殻のｓ軌道（例えば、Ｂａの場合は、６ｓ軌道）が、Ｏの２ｐ軌道及びＴｉの３ｄ軌道と重なり合って軌道の混成が生じ、混成軌道を形成する。この混成軌道は発光中心元素の電子軌道とエネルギー準位が近いため共鳴的なエネルギー移動が生じる。そしてその結果、価電子帯上端から伝導帯下端に励起した電子の発光中心元素へのエネルギーの遷移効率が向上する。
【００３９】
特に、本実施の形態では、Ｍ−Ｔｉ−Ｏからなる母体材料が、５ｎｍ以下のナノ粒子で形成されており、量子サイズ効果により光の吸収効率が増大することから、従来に比べて発光中心元素Ｌへのエネルギーの遷移効率を格段に向上させることができ、発光効率を飛躍的に向上させることが可能となる。
【００４０】
そして、このような発光中心元素Ｌとしては、母体材料のエネルギー準位と共鳴するエネルギー準位を有する各種の希土類元素や遷移金属元素を使用することができる。
【００４１】
例えば、希土類元素としては、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、及びＬｕの群から選択された少なくとも１種以上の元素を使用することができる。
【００４２】
また、遷移金属元素としては、例えば、Ｓｃ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄの群から選択された１種以上の元素を使用することができる。
【００４３】
これら多数の元素の中では、アルカリ土類金属元素Ｍのエネルギー準位が伝導帯の下端のエネルギー準位と発光中心元素Ｌの励起エネルギー準位との中間に位置するような発光中心元素を使用するのが好ましく、例えばＥｕを好んで使用することができる。
【００４４】
また、アルカリ土類金属元素Ｍとしては、特に限定されるものではなく、Ｍｇ、Ｃａ、Ｓｒ、Ｂａ等を発光中心元素Ｌの種類に応じて適宜選択することができるが、通常はＢａを好んで使用することができる。
【００４５】
次に、この蛍光体１の製造方法を詳述する。
【００４６】
まず、Ｔｉ酸化物、アルカリ土類金属酸化物、及び発光中心元素を含有した酸化物を有するナノ粒子を分散溶液中に分散させたナノ粒子分散溶液を作製する。
【００４７】
ここで、ナノ粒子分散溶液の作製方法は、特には限定されないが、粒度分布が狭く、所望の量子サイズ効果の発現が可能な５ｎｍ以下の超微粒のナノ粒子を容易に得ることができ、かつ原料を選択するだけでナノ粒子の種類を簡便に変更でき、設計の自由度が大きなマイクロエマルジョン法を使用するのが好ましい。
【００４８】
しかも、このマイクロエマルジョン法では、ナノ粒子が分散溶液中に既に形成されていることから、後述するように疎水性溶媒や界面活性剤を燃焼・分解させるのに必要な加熱処理を行えばよく、低温プロセスで高効率な蛍光体１の作製が可能となる。
【００４９】
以下、このマイクロエマルジョン法を使用したナノ粒子分散溶液の作製方法を解説する。
【００５０】
図２は、マイクロエマルジョン法で作製されたナノ粒子分散溶液を模式的に示した正面図である。
【００５１】
すなわち、このナノ粒子分散溶液３は、ナノ粒子４が、界面活性剤５に包囲された形態で疎水性溶媒６中に分散浮遊しており、斯かる分散溶液３が、容器７に収容されている。
【００５２】
具体的には、図３に示すように、界面活性剤５は、主界面活性剤８と副界面活性剤９とを有している。
【００５３】
そして、主界面活性剤８は、疎水性基８ａと親水性基８ｂとを有し、疎水性基８ａは疎水性溶媒６に吸着され、親水性基８ｂはナノ粒子４に吸着されている。
【００５４】
ここで、主界面活性剤８としては、ポリオキシエチレン基（（ＣＨ２ＣＨ２Ｏ）ｎ）の部分で親水性を得ることができるポリオキシエチレンアルキルフェニルエーテル（ＡＰＥ（ｎ））が使用され、特に、化学式Ｈ３Ｃ（ＣＨ２）８Ｃ６Ｈ４Ｏ（ＣＨ２ＣＨ２Ｏ）ｎＨで示されるポリオキシエチレンノニルフェニルエーテル（ＮＰＥ（ｎ））が好んで使用される。
【００５５】
そして、ＡＰＥ（ｎ）の側鎖長ｎを変更することにより、得られるナノ粒子４の平均粒径Ｄ50を制御することが可能となる。すなわち、側鎖長ｎの長さが長くなると、側鎖長ｎの長さが短いときに比べ、ナノ粒子４の平均粒径Ｄ50は小さくなる傾向にある。これは、側鎖長ｎの長さが大きくなると親水性基も長くなることから、ナノ粒子４の生成に寄与する水滴への吸着力が強くなって水滴径がより小さくなり、その結果、生成されるナノ粒子４の平均粒径Ｄ50も小さくなるためと考えられる。
【００５６】
このようにＡＰＥ（ｎ）の側鎖長ｎの差を利用してナノ粒子４の平均粒径Ｄ50を制御することが可能となる。したがって、側鎖長ｎの異なるＡＰＥ（ｎ）を選択するのみでナノ粒子４の平均粒径Ｄ50を制御することが可能となる。
【００５７】
また、副界面活性剤９は、後述するマイクロエマルジョン作製時において、主界面活性剤８の親水性基８ｂの内部に入って水との界面エネルギーを低下させ、かつ、親水性基８ｂの側鎖長ｎによる立体障害を和らげる効果があり、これにより水滴の安定化に寄与する。そして、この副界面活性剤９は、ナノ粒子４が生成される際に、主界面活性剤８の親水性基８ｂと共に、ナノ粒子４を包囲する形態でナノ粒子４に吸着され、ナノ粒子４を疎水性溶媒６中に安定して分散させるのに寄与する。
【００５８】
このような副界面活性剤９としては、化学式ＣｍＨ2m+1ＯＨ（ただし、ｍは４〜１０）で表される中鎖アルコール、例えば、１−オクタノール（Ｃ８Ｈ17ＯＨ）を使用することができる。すなわち、炭素数ｍは、主界面活性剤８の親水性基８ｂの側鎖長ｎの長さにも依存するが、炭素数ｍが４未満では、親水性が大きくなり過ぎるため、マイクロエマルジョン作製時に、水滴内に溶解してしまい、このため副界面活性剤９が主界面活性剤８と水との界面のみに存在しなくなるおそれがある。一方、炭素数ｍが１０を超えると疎水性が大きくなり過ぎたり、立体障害が大きくなったりするおそれがあり、好ましくない。
【００５９】
疎水性溶媒６としては、シクロへキサン、ヘキサン、シクロペンタン、ベンゼン、オクタンなどの無極性炭化水素、ジエチルエーテル、イソプロピルエーテル等のエーテル類や、ケロシンなどの石油系炭化水素等を使用することができるが、これら疎水性溶媒６の中では、シクロヘキサン、ベンゼンを好んで使用することができる。
【００６０】
尚、ナノ粒子４が溶液中に分散していることは、透過型電子顕微鏡（Transmission Electron Microscope; 以下、「ＴＥＭ」という。）で直接視認したり、制限視野電子回折パターン等により確認することができる。
【００６１】
そして、このナノ粒子分散溶液３は以下のような方法で製造される。
【００６２】
まず、疎水性溶媒６、界面活性剤５（主界面活性剤８及び副界面活性剤９）、及び水を容器７に入れて混合・撹拌する。すると、図４（ａ）に示すように、主界面活性剤８の疎水性基８ａは疎水性溶媒６に吸着される一方、主界面活性剤８の親水性基８ｂは水に吸着され、さらに副界面活性剤９は主界面活性剤８の親水性基８ｂに入り込んで水との界面エネルギーが低下する。そしてその結果、水は超微小径の水滴１０となって、界面活性剤５（主界面活性剤８及び副界面活性剤９）の内部に閉じ込められる。すなわち、水滴１０は界面活性剤５に包囲されるような形態で、疎水性溶媒６中に分散し、これにより油中水滴型のマイクロエマルジョン溶液が作製される。
【００６３】
尚、界面活性剤５、及び水は、最終生成物であるナノ粒子の平均粒径Ｄ50が５ｎｍ以下（好ましくは、３ｎｍ以下）となるように、例えば、水／界面活性剤＝０．００５〜０．０５となるように配合されて容器７に投入される。
【００６４】
次に、ナノ粒子４の原料となる混合アルコキシド溶液を調製する。
【００６５】
すなわち、超微小で粒度分布の幅が狭い所望粒子径のナノ粒子４を得るためには、加水分解反応に消費される水滴１０の水滴径増加を招くのを避ける必要があり、そのためにはアルコキシドのような無水和物を使用するのが望ましい。
【００６６】
そこで、Ｔｉアルコキシド、アルカリ土類金属元素Ｍを含有したＭアルコキシド、発光中心元素Ｌを含有したＬアルコキシドを用意し、これら各アルコキシドをイソプロピルアルコール等のアルコール溶液に溶解させ、これにより混合アルコキシド溶液を作製する。
【００６７】
ここで、混合アルコキシド溶液中のアルカリ土類金属元素ＭとＴｉとの総計に対する発光中心元素Ｌの比率Ｌ／（Ｍ＋Ｔｉ）は、特に限定されるものではないが、好ましくはモル比で０．０３〜０．１に設定される。そして、より良好な発光効率を得るためには、比率Ｌ／（Ｍ＋Ｔｉ）は、前記０．０３〜０．１の範囲内で大きいのがより好ましい。
【００６８】
また、混合アルキシド溶液中のアルカリ土類金属元素ＭとＴｉと比率Ｍ／Ｔｉは、特に限定されるものではなく、例えばモル比で１／９〜９／１の範囲で任意に調整することができる。
【００６９】
尚、混合アルコキシド溶液の調製は、空気中の水分が混合アルコキシド溶液に浸入するのを防ぐ観点から、Ａｒ雰囲気等の不活性雰囲気で行うのが好ましい。すなわち、混合アルコキシド溶液の調製を不活性雰囲気で行うことにより、余分な成分がマイクロエマルジョン溶液に浸入することもなく、これによりナノ粒子４の粒子径が大きくなるのを抑制できる。
【００７０】
次に、このようにして作製された混合アルコキシド溶液をマイクロエマルジョン溶液に滴下し、Ａｒ雰囲気等の不活性雰囲気下、所定時間、撹拌混合する。すると混合アルコキシド溶液と水滴１０との間で加水分解反応が生じる。
【００７１】
すなわち、界面活性剤５で包囲された水滴１０を反応場として加水分解反応が進行し、図４（ｂ）に示すように、水滴１０が消費され、チタン酸化物、アルカリ土類金属酸化物、及び発光中心元素を含有した酸化物の混合物からなるナノ粒子４が生成され、これによりナノ粒子分散溶液３が作製される。
【００７２】
ここで、混合アルコキシド溶液は、マイクロエマルジョン溶液中の水量が混合アルコキシドの加水分解に必要な水量の１〜１．２倍となるように、マイクロエマルジョン溶液に滴下される。これはマイクロエマルジョン溶液中の水量が混合アルコキシドの加水分解に必要な水量の１倍未満の場合は、所望の加水分解反応が進行せず、一方、１．２倍を超えると、水量が多くなって水滴１０が大きくなり、このため、大きくなった水滴径に応じ、生成されるナノ粒子４の平均粒径Ｄ50も大きくなるおそれがあるからである。
【００７３】
尚、アルコキシドの種類は、特に限定されるものではなく、エトキシド、プロポキシド、ブトキシド等を使用することができる。
【００７４】
この後、このナノ粒子分散溶液３を使用して蛍光体１を作製する。
【００７５】
すなわち、ナノ粒子分散溶液３をスピンコーティング法等により基板２上に一様に塗布して塗膜を形成する。
【００７６】
具体的には、ナノ粒子分散溶液３を基板２上に滴下した後、基板２を所定時間、所定回転数で回転させることにより、基板２上にはナノ粒子分散溶液３が一様に塗布される。そしてその後、５００℃以下の低温で熱処理を行う。これにより疎水性溶媒６や界面活性剤５等が燃焼・分解し、Ｔｉ及びアルカリ土類金属元素Ｍの酸化物を母体材料とし、該母体材料に発光中心元素Ｌが添加されたＬ：Ｔｉ−Ｍ−Ｏからなる蛍光体１が製造される。
【００７７】
すなわち、ナノ粒子分散溶液３中にはナノ粒子４が既に作製されていることから、疎水性溶媒６や界面活性剤５等の有機物を燃焼・分解できる程度の低温プロセスで蛍光体１を作製することができる。
【００７８】
尚、熱処理温度が５００℃を超えると、ナノ粒子の粒成長を助長し、粒径が５ｎｍを超えるおそれがあり、好ましくない。
【００７９】
また、熱処理温度の下限は、特に限定されるものではないが、疎水性溶媒６を十分に揮発できる温度、例えば１００℃以上が好ましい。
【００８０】
このように熱処理温度は、母体材料、すなわち使用するアルカリ土類金属元素Ｍの種類に応じ１００〜５００℃の範囲で適切な温度に調整することができる。
【００８１】
このように本実施の形態では、ナノ粒子分散溶液３を基板２に塗布した後、５００℃以下の低温で熱処理して蛍光体１を作製しているので、蛍光体１を低温で形成することができ、したがって粒成長が抑制され、粒度分布の狭い超微小粒径のナノ粒子を母体材料とする蛍光体１を容易に得ることができる。
【００８２】
しかも、このように蛍光体１を低温プロセスで作製できることから、樹脂等の低融点の基板上にも成膜が可能であり、フレキシブルデバイスへの応用も可能となる。
【００８３】
また、気相成長法や析出法のような高温・高圧環境は不要であり、したがって大規模な設備を要することもなく、簡便な方法で所望のナノ粒子を得ることが可能である。
【００８４】
また、室温撹拌のみで加水分解反応が進行するため、熱処理等のプロセスを必要とせず、極めて簡便に所望のナノ粒子４を得ることができる。
【００８５】
また、必要最小限の水量で反応させているので、ナノ粒子４内への水酸基の取り込みや欠陥の発生を抑制することが可能である。しかも、使用する主界面活性剤８の親水性基８ｂの側鎖長ｎを種々変更することにより、生成されるナノ粒子４の粒子径を制御することができ、したがって材料の設計の自由度も大きく、所望の超微小粒径を有する蛍光体１を得ることが可能となる。
【００８６】
尚、本発明は上記実施の形態に限定されるものではなく、要旨を逸脱しない範囲で種々の変形が可能である。例えば上記実施の形態では、基板２上に薄膜状の蛍光体１を作製しているが、蛍光体１を基板２から剥離させ、粉砕等して粉末状の蛍光体１を得ることもできる。
【００８７】
次に、本発明の実施例を具体的に説明する。
【実施例】
【００８８】
〔試料番号１〕  
疎水性溶媒としてシクロヘキサン、主界面活性剤として親水性基の側鎖長ｎが１０のＮＰＥ（１０）、副界面活性剤として１−オクタノールを用意し、さらに水を用意した。【００８９】
そして、シクロヘキサン：ＮＰＥ（１０）：１−オクタノール：水＝３０：１．４：１．７：０．０３となるように、これらを混合・撹拌し、これにより油中水滴型のマイクロエマルジョン溶液を作製した。【００９０】
次に、Ｂａ（アルカリ土類金属元素）を含有したＢａアルコキシドとしてのＢａイソプロポキシド（Ｂａ（ＯＣ３Ｈ７）２）、ＴｉアルコキシドとしてのＴｉイソプロポキシド（Ｔｉ（ＯＣ３Ｈ７）４）、及び３価のＥｕ（発光中心元素）を含有したＥｕアルコキシドとしてのＥｕイソプロポキシド（Ｅｕ（ＯＣ３Ｈ７）３）を用意した。【００９１】
そして、ＢａとＴｉとの比率Ｂａ／Ｔｉがモル比で１となり、ＢａとＴｉとの総計に対するＥｕの比率Ｅｕ／（Ｂａ＋Ｔｉ）がモル比で０．１０となるように、Ｂａイソプロポキシド、Ｔｉイソプロポキシド、及びＥｕイソプロポキシドを秤量し、これらをイソプロピルアルコール溶液に溶解させ、混合アルコキシド溶液を作製した。【００９２】
次に、この混合アルコキシド溶液を前記マイクロエマルジョン溶液に滴下し、さらに１週間以上撹拌し、これにより加水分解を生じさせ、ナノ粒子分散溶液を作製した。【００９３】
ここで、混合アルコキシド溶液の滴下量は、反応場となる水量が、モル比換算で、Ｂａイソプロポキシド、Ｔｉイソプロポキシド、及びＥｕイソプロポキシドの加水分解に必要な量の１．２倍となるように調整した。【００９４】
このようにして得られたナノ粒子分散溶液を石英ガラス基板上に塗布し、３００℃の熱処理温度で大気中、０．５時間加熱し、界面活性剤や疎水性溶媒を燃焼・分解させ、これにより試料番号１の試料を作製した。【００９５】
次に、この試料番号１の試料を透過型電子顕微鏡（以下、「ＴＥＭ」という。）で観察したところ、粒径が１〜２ｎｍのナノ粒子集合体が形成されていることが分かった。【００９６】
次いで、キセノンランプを使用し、２７５ｎｍの波長の励起光を試料番号１の試料に照射し、分光器（ＳＰＥＣＳ社製ＴＲＩＡＸ３２０）を使用して蛍光スペクトルを測定した。【００９７】
図５はその測定結果を示している。横軸が発光波長（ｎｍ）、縦軸が発光強度（counts）である。【００９８】
この図５から明らかなように、５９０ｎｍ、６１３ｎｍ、及び６９７ｎｍの各波長で、Ｅｕに固有の蛍光ピークが観察され、特に、６１３ｎｍの波長では半値幅の狭い急峻な蛍光ピークが認められた。【００９９】
そして、この試料は、光吸収特性から３７５ｎｍ以下の波長の光を吸収することが分かっている。【０１００】
したがって、試料番号１の試料は、励起波長である２７５ｎｍの光を吸収して電子・正孔対が形成され、Ｅｕの発光波長にエネルギーが遷移することによって、発光効率が著しく向上していることが分かった。【０１０１】
〔試料番号２〕
熱処理温度を５００℃で行った以外は、〔試料番号１〕と同様の方法・手順で試料番号２の試料を作製した。【０１０２】
そして、この試料番号２の試料をＴＥＭで観察したところ、粒径が１〜２ｎｍのナノ粒子集合体が形成されていることが分かった。【０１０３】
次に、この試料番号２についても、試料番号１と同様の方法で蛍光スペクトルを測定した。【０１０４】
図６はその測定結果を示している。横軸が発光波長（ｎｍ）、縦軸が発光強度（counts）である。【０１０５】
この図６から明らかなように、試料番号２においても、試料番号１と同様、５９０ｎｍ、６１３ｎｍ、及び６９７ｎｍの各波長で、Ｅｕに固有の蛍光ピークが観察された。特に、６１３ｎｍの波長では、３００℃の温度で熱処理した試料番号１が約８．５×１０７カウントであったのに対し、５００℃の温度で熱処理した試料番号２では約１．６×１０８カウントに発光強度が上昇した。【０１０６】
すなわち、試料番号１と２との比較から明らかなように、熱処理温度が３００℃の場合でも十分の発光強度を得ることができるが、熱処理温度を５００℃に上昇させることにより、更なる発光強度の向上を図ることができることが分かった。換言すると、５００℃以下で熱処理することにより、発光強度を任意に制御できることが確認された。【０１０７】
〔試料番号３〕
ＢａとＴｉとの総計に対するＥｕの比率Ｅｕ／（Ｂａ＋Ｔｉ）がモル比で０．０３となるように混合アルキシドの混合比率を調整した以外は、試料番号２と同様の方法・手順（熱処理温度：５００℃）で試料番号３の試料を作製し、試料番号１と同様の方法・手順で蛍光スペクトルを測定した。【０１０８】
図７はその測定結果を示している。横軸が発光波長（ｎｍ）、縦軸が発光強度（counts）である。【０１０９】
この図７から明らかなように、試料番号３においても、試料番号１、２と同様、５９０ｎｍ、６１３ｎｍ、及び６９７ｎｍの各波長でＥｕに固有の蛍光ピークが観察された。【０１１０】
〔試料番号４〕
ＢａとＴｉとの総計に対するＥｕの比率Ｅｕ／（Ｂａ＋Ｔｉ）がモル比で０．０５となるように混合アルキシドの混合比率を調整した以外は、試料番号２と同様の方法・手順（熱処理温度：５００℃）で試料番号４の試料を作製し、試料番号１と同様の方法・手順で蛍光スペクトルを測定した。【０１１１】
図８はその測定結果を示している。横軸が発光波長（ｎｍ）、縦軸が発光強度（counts）である。【０１１２】
この図８から明らかなように、試料番号４においても、試料番号１〜３と同様、５９０ｎｍ、６１３ｎｍ、及び６９７ｎｍの各波長で、Ｅｕに固有の蛍光ピークが観察された。【０１１３】
図９は、試料番号２〜４の各試料の蛍光スペクトルを比較した図である。横軸が発光波長（ｎｍ）、縦軸が発光強度（counts）を示している。【０１１４】
この図９から明らかなように、試料番号３、４は、試料番号２よりも蛍光強度は若干低いものの、１．０×１０８カウント以上の発光強度を有しており、３００℃の温度で熱処理した試料番号１よりも発光強度が強いことが分かる。そして、試料番号１〜４から明らかなように、熱処理温度や混合アルコシド溶液の各アルコキシド溶液の混合比率を変えることにより、任意の発光強度を有する蛍光体が得られることが確認された。【０１１５】
〔試料番号５〕
混合アルコキシド溶液中にＴｉイソプロポキシドを混合させなかった以外は、試料番号１と同様の方法・手順（熱処理温度：３００℃）で、母体材料がＢａＯからなる試料番号５の試料を作製した。【０１１６】
そして、この試料をＴＥＭで観察したところ、粒径が１〜２ｎｍのナノ粒子集合体が形成されていることが分かった。【０１１７】
次に、この試料番号５の試料についても、試料番号１と同様の方法で蛍光スペクトルを測定した。【０１１８】
図１０はその測定結果を示している。横軸が発光波長（ｎｍ）、縦軸が発光強度（counts）である。【０１１９】
この図１０から明らかなように、試料番号５でも、試料番号１と同様、Ｅｕに固有の蛍光ピークが観察されたものの、例えば、波長が６１３ｎｍの蛍光ピークの発光強度は約１．８×１０６カウントであり、試料番号１〜４と比較すると約１〜２％程度の弱い発光強度しか得られないことが分かった。これは、母体材料中にＴｉを含有せず、本発明範囲外のＢａＯで形成したためと思われる。【０１２０】
尚、別途、熱処理温度を３５０℃として試料を作製し、該試料をＴＥＭで観察したところ、粒成長が生じて粒径が５ｎｍを超えていることが確認された。また、この３５０℃で熱処理した試料についても、蛍光スペクトルを観察したところ、Ｅｕに固有の蛍光ピークが極端に弱くなることが確認された。【０１２１】
〔試料番号６〕
混合アルコキシド溶液中にＢａイソプロポキシドを混合させず、熱処理温度を２００℃とした以外は、試料番号１と同様の方法・手順で、母体材料がＴｉＯ２からなる試料番号６の試料を作製した。【０１２２】
そして、この試料をＴＥＭで観察したところ、粒径が１〜２ｎｍの範囲のナノ粒子集合体で形成されていることが分かった。【０１２３】
次に、この試料番号６の試料についても、試料番号１と同様の方法で蛍光スペクトルを測定した。【０１２４】
図１１はその測定結果を示している。横軸が発光波長（ｎｍ）、縦軸が発光強度（counts）である。【０１２５】
この図１１から明らかなように、試料番号６では波長が６１３ｎｍの蛍光ピークの発光強度は約２．５×１０６カウントであり、試料番号１〜４と比較すると約１〜３％程度の弱い発光強度しか得られないことが分かった。これは、母体材料中にＢａを含有せず、本発明範囲外のＴｉＯ２で形成したためと思われる。【０１２６】
〔試料番号７〕
ＳｎアルコキシドとしてＳｎイソプロポキシド（Ｓｎ（ＯＣ３Ｈ７）４）を用意した。そして、ＥｕとＳｎとの比率Ｅｕ／Ｓｎが、モル比換算で０．０３となるようにＳｎイソプロポキシドとＥｕイソプロポキシドとを秤量し、ＳｎイソプロポキシドとＥｕイソプロポキシドをイソプロピルアルコール溶液に溶解させて混合アルコキシド溶液を作製した。【０１２７】
この混合アルコキシド溶液を使用した以外は、試料番号１と同様の方法・手順（熱処理温度：３００℃）で、母体材料がＳｎＯ２で形成された試料番号７の試料を作製した。【０１２８】
次いで、この試料をＴＥＭで観察したところ、粒成長が生じて粒径が５ｎｍを超えていることが確認された。【０１２９】
次に、この試料番号７の試料についても、試料番号１と同様の方法で蛍光スペクトルを測定した。【０１３０】
図１２はその測定結果を示している。横軸が発光波長（ｎｍ）、縦軸が発光強度（counts）である。【０１３１】
この図１２から明らかなように、発光ピークの存在は認められるものの、発光強度は６．０×１０５カウント以下となって極めて弱いことが確認された。これは、母体材料を本発明範囲外のＳｎＯ２で形成したためと思われる。【０１３２】
図１３は、試料番号２、及び５〜７の各試料の蛍光スペクトルを比較した図である。横軸が発光波長（ｎｍ）、縦軸が発光強度（counts）を示している。【０１３３】
この図１３から明らかなように、試料番号２は、試料番号５〜７に比べて約１００倍の発光強度を得ることができ、本発明範囲内の試料番号２は、本発明範囲外の試料番号５〜７に比べ、発光効率が格段に向上していることが分かった。
【産業上の利用可能性】
【０１３４】
平均粒径が５ｎｍ以下の蛍光体を容易に得ることができ、発光素子等の各種デバイスに利用することができる。
【符号の説明】
【０１３５】
１  蛍光体
２  基板
３  ナノ粒子分散溶液
４  ナノ粒子
５  界面活性剤
６  疎水性溶媒
１０  水滴
【図１】
2014050705.tif 000003
【図２】
2014050705.tif 000004
【図３】
2014050705.tif 000005
【図４】
2014050705.tif 000006
【図５】
2014050705.tif 000007
【図６】
2014050705.tif 000008
【図７】
2014050705.tif 000009
【図８】
2014050705.tif 000010
【図９】
2014050705.tif 000011
【図１０】
2014050705.tif 000012
【図１１】
2014050705.tif 000013
【図１２】
2014050705.tif 000014
【図１３】
2014050705.tif 000015
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
平均粒径が５ｎｍ以下のナノ粒子で形成された母体材料に発光中心元素が含有されると共に、
前記母体材料が、少なくともＴｉ及びアルカリ土類金属元素を含有した酸化物を含み、
前記発光中心元素が、Ｅｕ、 Ｔｂ、 Ｄｙの群から選択された１種以上の元素で構成されると共に、
前記アルカリ土類金属元素が、Ｍｇ、 Ｃａ、 Ｓｒ、及び Ｂａの群から選択された1種以上の元素で構成され、
前記Ｔｉと前記アルカリ土類金属元素の総和に対する前記発光中心元素の比率は、モル比で０．０３〜０．１０であり、
かつ、前記Ｔｉと前記アルカリ土類金属元素との比率は、モル比で１／９〜９／１であることを特徴とする蛍光体。
【請求項２】
前記ナノ粒子の粒径は１〜２ｎｍであり、前記発光中心元素がＥｕであり、前記アルカリ土類金属元素がＢａであることを特徴とする請求項１に記載の蛍光体
【請求項３】
前記酸化物中のＯの２ｐ軌道、前記Ｔｉの３ｄ軌道及び前記アルカリ土類金属元素の最外殻軌道との間で混成軌道が形成されていることを特徴とする請求項１又は請求項２記載の蛍光体。
【請求項４】
平均粒径が５ｎｍ以下のナノ粒子を含有した蛍光体の前駆体となるナノ粒子分散溶液であって、
Ｔｉ酸化物、アルカリ土類金属酸化物、及び発光中心元素を含有した酸化物の混合物からなるナノ粒子を含むと共に、該ナノ粒子は界面活性剤で包囲され、
前記発光中心元素が、Ｅｕ、Ｔｂ、及びＤｙの群から選択された１種以上の元素で構成されると共に、
前記アルカリ土類金属元素が、Ｍｇ、Ｃａ、Ｓｒ、及びＢａの群から選択された1種以上の元素で構成され、
前記Ｔｉと前記アルカリ土類金属元素の総和に対する前記発光中心元素の比率は、モル比で０．０３〜０．１０であり、
かつ、前記Ｔｉと前記アルカリ土類金属元素との比率は、モル比で１／９〜９／１であることを特徴とするナノ粒子分散溶液。
【請求項５】
前記ナノ粒子を分散させる疎水性溶媒を含有し、
前記界面活性剤が、前記疎水性溶媒に吸着する疎水性基と前記ナノ粒子に吸着する親水性基とを有する主界面活性剤と、前記ナノ粒子に吸着する副界面活性剤とを有することを特徴とする請求項４に記載のナノ粒子分散溶液。
【請求項６】
Ｔｉ酸化物、アルカリ土類金属酸化物、及び発光中心元素を含有した酸化物を含むナノ粒子が分散溶液中に分散したナノ粒子分散溶液を作製するナノ粒子分散溶液作製工程と、
前記ナノ粒子分散溶液を基板上に塗布して塗膜を形成する塗膜形成工程と、
前記塗膜を熱処理する熱処理工程とを含み、
前記熱処理工程は、前記熱処理を５００℃以下の温度で行い、Ｔｉ及びアルカリ土類金属元素を含有した酸化物を含む母体材料に発光中心元素が添加された蛍光体を作製し、
前記ナノ粒子分散溶液作製工程は、疎水性溶媒、界面活性剤、及び水を混合し、水滴が油中に分散した油中水滴型のマイクロエマルジョン溶液を作製するマイクロエマルジョン溶液作製工程と、Ｔｉアルコキシド、アルカリ土類金属元素を含有したアルコキシド、及び発光中心元素を含有したアルコキシドを溶媒中で混合して混合アルコキシド溶液を作製する混合アルコキシド溶液作製工程と、前記混合アルコキシド溶液を前記マイクロエマルジョン溶液に注入し、加水分解反応を生じさせる加水分解工程とを含むことを特徴とする蛍光体の製造方法。
【手続補正３】
【補正対象書類名】明細書
【補正対象項目名】０００１
【補正方法】変更
【補正の内容】
【０００１】
本発明は、蛍光体、ナノ粒子分散溶液、及び該蛍光体の製造方法に関し、より詳しくはナノ粒子からなる母体材料中に発光中心元素が含有された蛍光体、該蛍光体の前駆体となるナノ粒子分散溶液、及びこのナノ粒子分散溶液を使用した前記蛍光体の製造方法に関する。
【手続補正４】
【補正対象書類名】明細書
【補正対象項目名】００１８
【補正方法】変更
【補正の内容】
【００１８】
本発明はこのような事情に鑑みなされたものであって、良好な発光効率を有する蛍光体、該蛍光体の前駆体となるナノ粒子分散溶液、及びこのナノ粒子分散溶液を使用することにより前記蛍光体を低コストで容易に製造することができる蛍光体の製造方法を提供することを目的とする。
【手続補正５】
【補正対象書類名】明細書
【補正対象項目名】００１９
【補正方法】変更
【補正の内容】
【００１９】
本発明者は上記目的を達成するために鋭意研究を行ったところ、母体材料としてＴｉ及び特定のアルカリ土類金属元素の酸化物を含有した粒径が５ｎｍ以下のナノ粒子を使用し、該母体材料中に特定の発光中心元素を含有させ、これら構成元素のモル比率を調整することにより、従来に比べて格段に良好な発光効率を有する蛍光体を得ることができるという知見を得た。
【手続補正６】
【補正対象書類名】明細書
【補正対象項目名】００２０
【補正方法】変更
【補正の内容】
【００２０】
本発明はこのような知見に基づきなされたものであって、本発明に係る蛍光体は、粒径が５ｎｍ以下のナノ粒子で形成された母体材料に発光中心元素が含有されると共に、前記母体材料が、少なくともＴｉ及びアルカリ土類金属元素を含有した酸化物を含み、前記発光中心元素が、Ｅｕ、 Ｔｂ、 Ｄｙの群から選択された１種以上の元素で構成されると共に、前記アルカリ土類金属元素が、Ｍｇ、 Ｃａ、 Ｓｒ、及び Ｂａの群から選択された1種以上の元素で構成され、前記Ｔｉと前記アルカリ土類金属元素の総和に対する前記発光中心元素の比率は、モル比で０．０３〜０．１０であり、かつ、前記Ｔｉと前記アルカリ土類金属元素との比率は、モル比で１／９〜９／１であることを特徴としている。
【手続補正７】
【補正対象書類名】明細書
【補正対象項目名】００２１
【補正方法】変更
【補正の内容】
【００２１】
また、本発明の蛍光体は、前記ナノ粒子の粒径は１〜２ｎｍであり、前記発光中心元素がＥｕであり、前記アルカリ土類金属元素がＢａであるのが好ましい。
【手続補正８】
【補正対象書類名】明細書
【補正対象項目名】００２２
【補正方法】変更
【補正の内容】
【００２２】
また、本発明の蛍光体は、前記酸化物中のＯの２ｐ軌道、前記Ｔｉの３ｄ軌道及び前記アルカリ土類金属元素の最外殻軌道との間で混成軌道が形成されているのが好ましい。
【手続補正９】
【補正対象書類名】明細書
【補正対象項目名】００２３
【補正方法】変更
【補正の内容】
【００２３】
また、本発明に係るナノ粒子分散溶液は、粒径が５ｎｍ以下のナノ粒子を含有した蛍光体の前駆体となるナノ粒子分散溶液であって、ナノ粒子が、少なくともＴｉ酸化物、アルカリ土類金属酸化物、及び発光中心元素を含有した酸化物の混合物からなるナノ粒子を含むと共に、前記ナノ粒子は界面活性剤で包囲され、前記発光中心元素が、Ｅｕ、Ｔｂ、及びＤｙの群から選択された１種以上の元素で構成されると共に、前記アルカリ土類金属元素が、Ｍｇ、Ｃａ、Ｓｒ、及びＢａの群から選択された1種以上の元素で構成され、前記Ｔｉと前記アルカリ土類金属元素の総和に対する前記発光中心元素の比率は、モル比で０．０３〜０．１０であり、かつ、前記Ｔｉと前記アルカリ土類金属元素との比率は、モル比で１／９〜９／１であることを特徴としている。
【手続補正１０】
【補正対象書類名】明細書
【補正対象項目名】００２４
【補正方法】変更
【補正の内容】
【００２４】
また、本発明のナノ粒子分散溶液は、前記ナノ粒子を分散させる疎水性溶媒を含有し、前記界面活性剤が、前記疎水性溶媒に吸着する疎水性基と前記ナノ粒子に吸着する親水性基とを有する主界面活性剤と、前記ナノ粒子に吸着する副界面活性剤とを有するのが好ましい。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
また、本発明者が更に鋭意研究を重ねたところ、Ｔｉ酸化物、アルカリ土類金属酸化物、及び発光中心元素を含有した酸化物を含むナノ粒子が分散溶液中に分散したナノ粒子分散溶液をマイクロエマルジョン法で作製し、該ナノ粒子分散溶液を基板上に塗布して塗膜を形成し、その後５００℃以下の低温で熱処理することにより、粒成長が生じることもなく塗膜を焼成することができ、これにより微小粒径のナノ粒子集合体を得ることができ、上記発光効率の良好な蛍光体を作製できることが分かった。
【手続補正１３】
【補正対象書類名】明細書
【補正対象項目名】００２７
【補正方法】変更
【補正の内容】
【００２７】
すなわち、本発明に係る蛍光体の製造方法は、Ｔｉ酸化物、アルカリ土類金属酸化物、及び発光中心元素を含有した酸化物を含むナノ粒子が分散溶液中に分散したナノ粒子分散溶液を作製するナノ粒子分散溶液作製工程と、前記ナノ粒子分散溶液を基板上に塗布して塗膜を形成する塗膜形成工程と、前記塗膜を熱処理する熱処理工程とを含み、前記熱処理工程は、前記熱処理を５００℃以下の温度で行い、Ｔｉ及びアルカリ土類金属元素を含有した酸化物を含む母体材料に発光中心元素が添加された蛍光体を作製し、前記ナノ粒子分散溶液作製工程は、疎水性溶媒、界面活性剤、及び水を混合し、水滴が油中に分散した油中水滴型のマイクロエマルジョン溶液を作製するマイクロエマルジョン溶液作製工程と、Ｔｉアルコキシド、アルカリ土類金属元素を含有したアルコキシド、及び発光中心元素を含有したアルコキシドを溶媒中で混合して混合アルコキシド溶液を作製する混合アルコキシド溶液作製工程と、前記混合アルコキシド溶液を前記マイクロエマルジョン溶液に注入し、加水分解反応を生じさせる加水分解工程とを含むことを特徴としている。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】変更
【補正の内容】
【００３１】
本発明の蛍光体によれば、粒径が５ｎｍ以下のナノ粒子で形成された母体材料に、Ｅｕ、Ｔｂ、Ｄｙ等の発光中心元素が含有されると共に、前記母体材料が、少なくともＴｉ及びＭｇ、Ｃａ、Ｓｒ、Ｂａ等のアルカリ土類金属元素を含有した酸化物を含み、前記Ｔｉと前記アルカリ土類金属元素の総和に対する前記発光中心元素の比率は、モル比で０．０３〜０．１０であり、かつ、前記Ｔｉと前記アルカリ土類金属元素との比率は、モル比で１／９〜９／１であるので、従来に比べて格段に良好な発光効率を有する蛍光体を得ることができる。すなわち、２価のアルカリ土類金属元素と４価のＴｉが母体材料に混在することにより、これら母体材料を形成するＯの２ｐ軌道、Ｔｉの３ｄ軌道及びアルカリ土類金属元素の最外殻軌道との間で混成軌道が形成される。この混成軌道は発光中心元素の電子軌道とエネルギー準位が近いため、共鳴的なエネルギー移動が生じる。これにより発光中心元素へのエネルギーの遷移効率が向上し、従来に比べて発光効率を格段に向上させることができる。しかも、母体材料が、５ｎｍ以下のナノ粒子で形成されていることから、量子サイズ効果により光の吸収効率が増大し、これによっても、従来に比べて発光中心元素へのエネルギーの遷移効率を格段に向上させることができ、発光効率を飛躍的に向上させることが可能となる。
【手続補正１７】
【補正対象書類名】明細書
【補正対象項目名】００３２
【補正方法】変更
【補正の内容】
【００３２】
また、本発明の蛍光体の製造方法によれば、少なくともＴｉ酸化物、アルカリ土類金属酸化物、及び発光中心元素を含有した酸化物を含有したナノ粒子が分散溶液中に分散したナノ粒子分散溶液をマイクロエマルジョン法で作製するナノ粒子分散溶液作製工程と、前記ナノ粒子分散溶液を基板上に塗布して塗膜を形成する塗膜形成工程と、前記塗膜を熱処理する熱処理工程とを含み、前記熱処理工程は、前記熱処理を５００℃以下の温度で行い、少なくともＴｉ及びアルカリ土類金属元素を含有した酸化物からなる母体材料に発光中心元素が添加された蛍光体を作製するので、高温加熱プロセスを要することもなく、したがって大規模な装置や煩雑な製造過程を要することもなく、所望の蛍光体を低コストで得ることができる。しかも、ナノ粒子を５００℃以下の低温で熱処理されることから、粒成長が生じるのを抑制することができ、粒度分布の揃った所望の量子サイズ効果の発現が可能な蛍光体を得ることができる。
また、ナノ粒子分散溶液をマイクロエマルジョン法で作製するので、マイクロエマルジョン溶液に滴下される混合アルコキシド溶液の組成を調整するだけで、容易に所望組成の蛍光体を得ることが可能となる。しかも、混合アルコキシド溶液を形成する原料種を変更するだけで、発光中心元素や母体材料を任意に選択することが可能であり、大規模な装置や煩雑な工程を要することなく、所望の成分組成を有する蛍光体を容易に製造することができる。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
平均粒径が５ｎｍ以下のナノ粒子を含有した蛍光体の前駆体となるナノ粒子分散溶液であって、
Ｔｉ酸化物、アルカリ土類金属酸化物、及び発光中心元素を含有した酸化物の混合物からなるナノ粒子を含むと共に、該ナノ粒子は界面活性剤で包囲され、
前記ナノ粒子を分散させる疎水性溶媒を含有し、
前記界面活性剤が、前記疎水性溶媒に吸着する疎水性基と前記ナノ粒子に吸着する親水性基とを有する主界面活性剤と、前記ナノ粒子に吸着する副界面活性剤とを有し、
前記発光中心元素が、Ｅｕ、Ｔｂ、及びＤｙの群から選択された１種以上の元素で構成されると共に、
前記アルカリ土類金属元素が、Ｍｇ、Ｃａ、Ｓｒ、及びＢａの群から選択された1種以上の元素で構成され、
前記Ｔｉと前記アルカリ土類金属元素の総和に対する前記発光中心元素の比率は、モル比で０．０３〜０．１０であり、
かつ、前記Ｔｉと前記アルカリ土類金属元素との比率は、モル比で１／９〜９／１であることを特徴とするナノ粒子分散溶液。
【請求項２】
Ｔｉ酸化物、アルカリ土類金属酸化物、及び発光中心元素を含有した酸化物を含むナノ粒子が分散溶液中に分散したナノ粒子分散溶液を作製するナノ粒子分散溶液作製工程と、
前記ナノ粒子分散溶液を基板上に塗布して塗膜を形成する塗膜形成工程と、
前記塗膜を熱処理する熱処理工程とを含み、
前記熱処理工程は、前記熱処理を５００℃以下の温度で行い、Ｔｉ及びアルカリ土類金属元素を含有した酸化物を含む母体材料に発光中心元素が添加された蛍光体を作製し、
前記ナノ粒子分散溶液作製工程は、疎水性溶媒、界面活性剤、及び水を混合し、水滴が油中に分散した油中水滴型のマイクロエマルジョン溶液を作製するマイクロエマルジョン溶液作製工程と、Ｔｉアルコキシド、アルカリ土類金属元素を含有したアルコキシド、及び発光中心元素を含有したアルコキシドを溶媒中で混合して混合アルコキシド溶液を作製する混合アルコキシド溶液作製工程と、前記混合アルコキシド溶液を前記マイクロエマルジョン溶液に注入し、加水分解反応を生じさせる加水分解工程とを含むことを特徴とする蛍光体の製造方法。
【手続補正３】
【補正対象書類名】明細書
【補正対象項目名】０００１
【補正方法】変更
【補正の内容】
【０００１】
本発明は、ナノ粒子分散溶液、及び該蛍光体の製造方法に関し、より詳しくは蛍光体の前駆体となるナノ粒子分散溶液、及びこのナノ粒子分散溶液を使用した前記蛍光体の製造方法に関する。
【手続補正４】
【補正対象書類名】明細書
【補正対象項目名】００１８
【補正方法】変更
【補正の内容】
【００１８】
本発明はこのような事情に鑑みなされたものであって、良好な発光効率を有する蛍光体の前駆体となるナノ粒子分散溶液、及びこのナノ粒子分散溶液を使用することにより前記蛍光体を低コストで容易に製造することができる蛍光体の製造方法を提供することを目的とする。
【手続補正５】
【補正対象書類名】明細書
【補正対象項目名】００２０
【補正方法】変更
【補正の内容】
【００２０】
そして、この蛍光体は、Ｔｉ酸化物、特定のアルカリ土類金属を含有した酸化物、及び特定の発光中心元素を含有した酸化物の混合物からなるナノ粒子を分散溶液に分散させたナノ粒子分散溶液を使用することにより効率よく作製することができる。具体的には、分散溶液が、ナノ粒子を分散させる疎水性溶媒と、疎水性溶媒に吸着する疎水性基及びナノ粒子に吸着する親水性基を有する主界面活性剤と、ナノ粒子に吸着する副界面活性剤とを有する界面活性剤を含有すると共に、ナノ粒子が界面活性剤で包囲され、かつナノ粒子の各構成元素のモル比が調整された分散溶液を蛍光体の前駆体溶液として作製し、この分散溶液を使用することにより平均粒径が５μｍ以下の蛍光体を効率良く作製することができる。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
本発明はこのような知見に基づきなされたものであって、本発明に係るナノ粒子分散溶液は、平均粒径が５ｎｍ以下のナノ粒子を含有した蛍光体の前駆体となるナノ粒子分散溶液であって、Ｔｉ酸化物、アルカリ土類金属酸化物、及び発光中心元素を含有した酸化物の混合物からなるナノ粒子を含むと共に、該ナノ粒子は界面活性剤で包囲され、前記ナノ粒子を分散させる疎水性溶媒を含有し、前記界面活性剤が、前記疎水性溶媒に吸着する疎水性基と前記ナノ粒子に吸着する親水性基とを有する主界面活性剤と、前記ナノ粒子に吸着する副界面活性剤とを有し、前記発光中心元素が、Ｅｕ、Ｔｂ、及びＤｙの群から選択された１種以上の元素で構成されると共に、前記アルカリ土類金属元素が、Ｍｇ、Ｃａ、Ｓｒ、及びＢａの群から選択された1種以上の元素で構成され、前記Ｔｉと前記アルカリ土類金属元素の総和に対する前記発光中心元素の比率は、モル比で０．０３〜０．１０であり、かつ、前記Ｔｉと前記アルカリ土類金属元素との比率は、モル比で１／９〜９／１であることを特徴としている。
【手続補正９】
【補正対象書類名】明細書
【補正対象項目名】００２４
【補正方法】削除
【補正の内容】
【手続補正１０】
【補正対象書類名】明細書
【補正対象項目名】００３１
【補正方法】変更
【補正の内容】
【００３１】
本発明のナノ粒子分散溶液によれば、Ｔｉ酸化物、アルカリ土類金属酸化物、及び発光中心元素を含有した酸化物の混合物からなるナノ粒子を含むと共に、該ナノ粒子は界面活性剤で包囲され、前記ナノ粒子を分散させる疎水性溶媒を含有し、前記界面活性剤が、前記疎水性溶媒に吸着する疎水性基と前記ナノ粒子に吸着する親水性基とを有する主界面活性剤と、前記ナノ粒子に吸着する副界面活性剤とを有し、前記発光中心元素が、Ｅｕ、Ｔｂ、及びＤｙの群から選択された１種以上の元素で構成されると共に、前記アルカリ土類金属元素が、Ｍｇ、Ｃａ、Ｓｒ、及びＢａの群から選択された1種以上の元素で構成され、前記Ｔｉと前記アルカリ土類金属元素の総和に対する前記発光中心元素の比率は、モル比で０．０３〜０．１０であり、かつ、前記Ｔｉと前記アルカリ土類金属元素との比率は、モル比で１／９〜９／１であるので、平均粒径が５ｎｍ以下のナノ粒子を含有した蛍光体を効率良く得ることができ、従来に比べて格段に良好な発光効率を有する蛍光体を得ることができる。すなわち、２価のアルカリ土類金属元素と４価のＴｉが母体材料に混在することにより、これら母体材料を形成するＯの２ｐ軌道、Ｔｉの３ｄ軌道及びアルカリ土類金属元素の最外殻軌道との間で混成軌道が形成される。この混成軌道は発光中心元素の電子軌道とエネルギー準位が近いため、共鳴的なエネルギー移動が生じる。これにより発光中心元素へのエネルギーの遷移効率が向上し、従来に比べて発光効率が格段に向上した蛍光体を得ることができる。しかも、母体材料が、５ｎｍ以下のナノ粒子で形成されていることから、量子サイズ効果により光の吸収効率が増大し、これによっても、従来に比べて発光中心元素へのエネルギーの遷移効率を格段に向上させることができ、発光効率を飛躍的に向上した蛍光体を得ることが可能となる。
【国際調査報告】
2014050705.tif 000016
2014050705.tif 000017
2014050705.tif 000018
2014050705.tif 000019